(57)【要約】      （修正有）【課題】硬質被覆層が高速断続切削ですぐれた耐剥離性、耐チッピング性を発揮する表面被覆切削工具を提供する。【解決手段】下地Ｔｉ化合物層、密着性ＴｉＣＮ層及び上部ＴｉＣＮ層の三層構造からなる下部層と、α型Ａｌ２Ｏ３層からなる上部層を蒸着形成した表面被覆切削工具において、（ａ）下地Ｔｉ化合物層は、ＴｉＣ、ＴｉＮ、ＴｉＣＮ、ＴｉＣＯおよびＴｉＣＮＯのうちの少なくとも１層以上からなり、（ｂ）密着性ＴｉＣＮ層は、特定のくさび形結晶組織を有し、かつ、該くさび形結晶組織を有するＴｉＣＮ結晶粒の｛１１０｝面の法線が特定の傾斜角度数分布を有し、（ｃ）上部ＴｉＣＮ層のＴｉＣＮ結晶粒の｛１１２｝面の法線が特定の傾斜角度数分布を有する。【選択図】図１
2014124754.tif 000002
【特許請求の範囲】
【請求項１】
炭化タングステン基超硬合金または炭窒化チタン基サーメットで構成された工具基体の表面に、下部層と上部層からなる硬質被覆層を蒸着形成した表面被覆切削工具において、
（ａ）上記下部層は、３〜２０μｍの合計平均層厚を有し、下地Ｔｉ化合物層、密着性ＴｉＣＮ層及び上部ＴｉＣＮ層の三層構造からなり、また、上記上部層は、２〜１５μｍの平均層厚を有し、化学蒸着した状態でα型の結晶構造を有するＡｌ２Ｏ３層からなり、
（ｂ）下部層の上記下地Ｔｉ化合物層は、ＴｉＣ層、ＴｉＮ層、ＴｉＣＮ層、ＴｉＣＯ層およびＴｉＣＮＯ層のうちの１層または２層以上からなり、合計平均層厚は０．５〜２．５μｍであり、
（ｃ）下部層の上記密着性ＴｉＣＮ層は、くさび形結晶組織を有し、該くさび形結晶組織の凹凸部の平均高低差が１〜３μｍ、凸部の平均間隔が１〜３μｍであり、該くさび形結晶組織を有するＴｉＣＮ結晶粒について、電界放出型走査電子顕微鏡と電子線後方散乱回折装置を用い、その断面研磨面の測定範囲内に存在する立方晶結晶格子を有する結晶粒個々に電子線を照射して、前記工具基体の表面の法線に対して、前記結晶粒の結晶面である｛１１０｝面の法線がなす傾斜角を測定し、前記測定傾斜角のうち０〜４５度の範囲内にある測定傾斜角を０．２５度のピッチ毎に区分すると共に、各区分内に存在する度数を集計してなる傾斜角度数分布グラフで表わした場合、０〜１０度の範囲内の傾斜角区分に最高ピークが存在するとともに、０〜１０度の範囲内の傾斜角区分に存在する度数の合計が、傾斜角度数分布グラフにおける度数全体の４０％以上の割合を占め、
（ｄ）下部層の上記上部ＴｉＣＮ層は、その断面研磨面の測定範囲内に存在する立方晶結晶格子を有する結晶粒個々に電子線を照射して、前記工具基体の表面の法線に対して、前記結晶粒の結晶面である｛１１２｝面の法線がなす傾斜角を測定し、前記測定傾斜角のうち０〜４５度の範囲内にある測定傾斜角を０．２５度のピッチ毎に区分すると共に、各区分内に存在する度数を集計してなる傾斜角度数分布グラフで表わした場合、０〜１０度の範囲内の傾斜角区分に最高ピークが存在するとともに、０〜１０度の範囲内の傾斜角区分に存在する度数の合計が、傾斜角度数分布グラフにおける度数全体の６０％以上の割合を占めることを特徴とする表面被覆切削工具。
【請求項２】
上記（ｃ）のくさび形結晶組織は、平均粒径０．０５〜１μｍのＴｉＣＮ結晶粒の集合体によって構成されていることを特徴とする請求項１に記載の表面被覆切削工具。
【発明の詳細な説明】
【技術分野】
【０００１】
この発明は、各種の鋼や鋳鉄などの切削加工を、高速で、かつ、切刃に断続的・衝撃的負荷が作用する断続切削条件で行った場合でも、硬質被覆層がすぐれた耐剥離性、耐チッピング性を発揮し、長期に亘ってすぐれた耐摩耗性を示す表面被覆切削工具（以下、被覆工具という）に関するものである。
【背景技術】
【０００２】
従来、一般に、炭化タングステン（以下、ＷＣで示す）基超硬合金または炭窒化チタン（以下、ＴｉＣＮで示す）基サーメットで構成された基体（以下、これらを総称して工具基体という）の表面に、
（ａ）下部層が、Ｔｉの炭化物（以下、ＴｉＣで示す）層、窒化物（以下、同じくＴｉＮで示す）層、炭窒化物（以下、ＴｉＣＮで示す）層、炭酸化物（以下、ＴｉＣＯで示す）層、および炭窒酸化物（以下、ＴｉＣＮＯで示す）層のうちの１層または２層以上からなるＴｉ化合物層、
（ｂ）上部層が、化学蒸着した状態でα型の結晶構造を有する酸化アルミニウム層（以下、Ａｌ２Ｏ３層で示す）、
以上（ａ）および（ｂ）で構成された硬質被覆層を蒸着形成してなる被覆工具が知られている。
【０００３】
しかし、上記従来の被覆工具は、例えば各種の鋼や鋳鉄などの連続切削や断続切削では優れた耐摩耗性を発揮するが、これを、高速断続切削に用いた場合には、剥離、チッピングが発生しやすく、工具寿命が短命になるという問題点があった。
そこで、被覆層の剥離、チッピングの発生を抑制することを目的として、硬質被覆層の層構造については各種の提案がなされている。
【０００４】
例えば、特許文献１に示すように、工具基体の表面に、内側層として、表面性状が平坦なＴｉＣ層、ＴｉＮ層、ＴｉＣＮ層のうちの少なくともいずれか１種、外側層として、表面性状が平坦なＡｌ２Ｏ３層を被覆した被覆工具において、内側層と外側その間に、表面性状が先鋭化針状結晶のＴｉＣＯ層、ＴｉＣＮＯ層のうちの少なくともいずれかを中間層として形成することにより、耐チッピング性の改善を図ることが提案されている。
【０００５】
また、例えば、特許文献２に示すように、工具基体の表面に、多層の硬質被覆層を被覆形成した被覆工具において、硬質被覆層として、Ａｌ２Ｏ３等からなる酸化物層と、該酸化物層の直下に設けたＴｉ炭化物等からなる強化層を備え、かつ、酸化物層と強化層の界面の凹凸差を０．２μｍ以上、凸部の平均間隔を３μｍ以下として構成し、酸化物層の密着性向上を図ることにより、硬質被覆層の破壊、剥離を防止することが提案されている。
【０００６】
また、例えば、特許文献３に示すように、工具基体の表面に、密着性Ｔｉ化合物層と改質炭窒化チタン層からなる下部層、厚膜化改質α型酸化アルミニウム層からなる上部層を設けた被覆工具において、下部層の改質炭窒化チタン層については、表面研磨面の法線に対して、結晶粒の｛１１２｝面の法線がなす傾斜角を測定・集計した場合、０〜１０度の傾斜角区分に最高ピークが存在し、かつ、該傾斜角区分内の度数割合は全体の４５％以上とし、また、厚膜化改質α型酸化アルミニウム層については、表面研磨面の法線に対して、結晶粒の（０００１）の法線がなす傾斜角を測定・集計した場合、０〜１０度の範囲内の傾斜角区分に最高ピークが存在し、かつ、該傾斜角区分内の度数割合は全体の４５％以上とすることにより、耐チッピング性の改善を図ることが提案されている。
【０００７】
さらに、例えば、特許文献４に示すように、工具基体の表面に、密着性Ｔｉ化合物層と縦長成長結晶組織を有する改質Ｔｉ系炭窒化物層からなる下部層と、Ａｌ２Ｏ３層からなる上部層を被覆形成した被覆工具において、改質Ｔｉ系炭窒化物層について、表面研磨面の法線に対して、結晶粒の結晶面である｛１１２｝面、｛１１０｝面および｛１１１｝面の各法線がなす傾斜角を測定し、かつ、｛１１２｝面、｛１１０｝面および｛１１１｝面についての測定傾斜角が、表面研磨面の法線に対して０〜１０度の傾斜角の範囲内にあるそれぞれの結晶粒子の総面積を、それぞれＡ、Ｂ、Ｃとした場合に、Ａ／ＢおよびＡ／Ｃの値がいずれも２〜８である結晶配向性を示す改質Ｔｉ系炭窒化物層を形成することによって、耐チッピング性、耐摩耗性の向上を図ることが提案されている。
【先行技術文献】
【特許文献】
【０００８】
【特許文献１】特許第３２５０１３４号公報
【特許文献２】特開平１１−２２９１４４号公報
【特許文献３】特開２００６−３１５１５４号公報
【特許文献４】特開２００９−１６６１９５号公報
【発明の概要】
【発明が解決しようとする課題】
【０００９】
近年の切削加工に対する省力化および省エネ化、さらに低コスト化の要求は強く、これに伴い、切削加工は一段と高速化すると共に、断続切削等で切刃に高負荷が作用する傾向にあるが、上記特許文献１〜４に示される従来被覆工具においては、これを鋼や鋳鉄などの通常の条件での連続切削や断続切削に用いた場合には問題はないが、特にこれを高速断続切削条件で用いた場合には、硬質被覆層を構成するＴｉ化合物層とＡｌ２Ｏ３層の付着強度が不十分となり、上部層と下部層間での剥離、チッピング等の異常損傷の発生により、比較的短時間で使用寿命に至るのが現状である。
【課題を解決するための手段】
【００１０】
そこで、本発明者等は、上述のような観点から、Ｔｉ化合物層からなる下部層とＡｌ２Ｏ３層からなる上部層の付着強度を改善し、もって、剥離、チッピング等の異常損傷の発生を防止するとともに、工具寿命の長寿命化を図るべく鋭意研究を行った結果、
Ｔｉ化合物層からなる下部層を、下地Ｔｉ化合物層、密着性ＴｉＣＮ層及び上部ＴｉＣＮ層の三層構造として形成し、かつ、上記密着性ＴｉＣＮ層について、これをくさび形結晶組織を有する層として構成するとともに、該層の結晶粒の｛１１０｝面の法線が特定の傾斜角度数分布をとるようにし、さらに、上記上部ＴｉＣＮ層についても、該層の結晶粒の｛１１２｝面の法線が特定の傾斜角度数分布をとるようにした場合には、密着性ＴｉＣＮ層及び上部ＴｉＣＮ層間の密着性が向上することで、下部層全体の付着強度が向上することを見出したのである。
したがって、このような硬質被覆層を被覆形成した被覆工具を、高熱発生を伴うとともに、切刃に断続的・衝撃的な高負荷が作用する高速断続切削に用いた場合には、剥離、チッピング等の異常損傷の発生が抑えることができ、長期の使用にわたってすぐれた切削性能を発揮することを見出したのである。
【００１１】
この発明は、上記知見に基づいてなされたものであって、
「（１）  炭化タングステン基超硬合金または炭窒化チタン基サーメットで構成された工具基体の表面に、下部層と上部層からなる硬質被覆層を蒸着形成した表面被覆切削工具において、
（ａ）上記下部層は、３〜２０μｍの合計平均層厚を有し、下地Ｔｉ化合物層、密着性ＴｉＣＮ層及び上部ＴｉＣＮ層の三層構造からなり、また、上記上部層は、２〜１５μｍの平均層厚を有し、化学蒸着した状態でα型の結晶構造を有するＡｌ２Ｏ３層からなり、
（ｂ）下部層の上記下地Ｔｉ化合物層は、ＴｉＣ層、ＴｉＮ層、ＴｉＣＮ層、ＴｉＣＯ層およびＴｉＣＮＯ層のうちの１層または２層以上からなり、合計平均層厚は０．５〜２．５μｍであり、
（ｃ）下部層の上記密着性ＴｉＣＮ層は、くさび形結晶組織を有し、該くさび形結晶組織の凹凸部の平均高低差が１〜３μｍ、凸部の平均間隔が１〜３μｍであり、該くさび形結晶組織を有するＴｉＣＮ結晶粒について、電界放出型走査電子顕微鏡と電子線後方散乱回折装置を用い、その断面研磨面の測定範囲内に存在する立方晶結晶格子を有する結晶粒個々に電子線を照射して、前記工具基体の表面の法線に対して、前記結晶粒の結晶面である｛１１０｝面の法線がなす傾斜角を測定し、前記測定傾斜角のうち０〜４５度の範囲内にある測定傾斜角を０．２５度のピッチ毎に区分すると共に、各区分内に存在する度数を集計してなる傾斜角度数分布グラフで表わした場合、０〜１０度の範囲内の傾斜角区分に最高ピークが存在するとともに、０〜１０度の範囲内の傾斜角区分に存在する度数の合計が、傾斜角度数分布グラフにおける度数全体の４０％以上の割合を占め、
（ｄ）下部層の上記上部ＴｉＣＮ層は、その断面研磨面の測定範囲内に存在する立方晶結晶格子を有する結晶粒個々に電子線を照射して、前記工具基体の表面の法線に対して、前記結晶粒の結晶面である｛１１２｝面の法線がなす傾斜角を測定し、前記測定傾斜角のうち０〜４５度の範囲内にある測定傾斜角を０．２５度のピッチ毎に区分すると共に、各区分内に存在する度数を集計してなる傾斜角度数分布グラフで表わした場合、０〜１０度の範囲内の傾斜角区分に最高ピークが存在するとともに、０〜１０度の範囲内の傾斜角区分に存在する度数の合計が、傾斜角度数分布グラフにおける度数全体の６０％以上の割合を占めることを特徴とする表面被覆切削工具。
（２）  上記（ｃ）のくさび形結晶組織は、平均粒径０．０５〜１μｍのＴｉＣＮ結晶粒の集合体によって構成されていることを特徴とする前記（１）に記載の表面被覆切削工具。」
に特徴を有するものである。
【００１２】
以下に、この発明の被覆工具の硬質被覆層の構成層について詳細に説明する。
下部層：
図１に、その概略縦断面図を示すように、この発明の下部層は、３〜２０μｍの合計平均層厚を有し、下地Ｔｉ化合物層、密着性ＴｉＣＮ層及び上部ＴｉＣＮ層の三層構造として構成される。
下部層は、基本的にはα型の結晶構造を有するＡｌ２Ｏ３（以下、単に「Ａｌ２Ｏ３」で示す）層の下部層として存在し、自身の具備するすぐれた高温強度によって硬質被覆層が高温強度を具備するようになるほか、工具基体、Ａｌ２Ｏ３層のいずれにも密着し、硬質被覆層の工具基体に対する密着性を維持する作用を有する。
しかし、下部層の合計平均層厚が３μｍ未満では、前記作用を十分に発揮させることができず、一方その合計平均層厚が２０μｍを越えると、特に高熱発生を伴う高速断続切削では熱塑性変形を起し易くなり、これが偏摩耗の原因となることから、下部層の合計平均層厚は３〜２０μｍと定めた。
【００１３】
（ａ）下部層の下地Ｔｉ化合物層：
工具基体表面の直上には下地Ｔｉ化合物層を形成するが、下地Ｔｉ化合物層は、従来から知られているＴｉＣ層、ＴｉＮ層、ＴｉＣＮ層、ＴｉＣＯ層及びＴｉＣＮＯ層の内の一層又は二層以上から構成することができ、例えば、当業者に既によく知られている化学蒸着法によって形成することができる。
ただ、下地Ｔｉ化合物層の合計平均層厚が０．５μｍ未満の場合には、該くさび形結晶組織の凹凸部の高低差が十分に得られず、この上に形成される上部ＴｉＣＮ層との付着強度を十分に得ることができず、一方、その合計平均層厚が２．５μｍを超えると、下部層の密着性ＴｉＣＮ層結晶粒の結晶面である｛１１０｝面の法線がなす傾斜角を測定した場合、０〜１０度の範囲内の傾斜角区分に存在する度数の合計が、傾斜角度数分布グラフにおける度数全体の４０％以上にならず、所望の方位形態を得ることができないため、下地Ｔｉ化合物層の合計平均層厚は、０．５〜２．５μｍとすることが必要である。
【００１４】
（ｂ）下部層の密着性ＴｉＣＮ層：
上記の下地Ｔｉ化合物層の上には、密着性ＴｉＣＮ層を形成するが、密着性ＴｉＣＮ層は、くさび形結晶組織という特異な組織を有するとともに、密着性ＴｉＣＮ層を構成する結晶粒の｛１１０｝面の法線が工具基体の表面の法線に対してなす傾斜角を測定した場合、特有の傾斜角度数分布を示す。
以下に、くさび型結晶組織について説明する。下部層の下地Ｔｉ化合物層上に成長した｛１１０｝面の法線がなす傾斜角が工具基体の表面の法線に対して０〜１０度の範囲内にあるＴｉＣＮ結晶粒について、それぞれ隣接する結晶粒相互間の界面における｛１１２｝面の法線同士の交わる角度を求め、角度差が２０度未満の範囲にある場合は、互いがくさび型結晶構造をなしており、その角度差の範囲を外れた場合、その結晶粒界がくさび型結晶組織と後述する上部ＴｉＣＮ結晶粒を分ける箇所となる。
なお、図１に硬質被覆層の概略縦断面模式図を示すように、この発明で言うくさび形結晶組織とは、種々の粒径を持つＴｉＣＮ結晶粒の集合体により形成されるものであり、くさび形結晶組織全体としては膜厚方向に凹凸を有した構造と定義される。
即ち、密着性ＴｉＣＮ層は、まず、上部ＴｉＣＮ層に面する表面がくさび形結晶組織を有しており、そして、該くさび形結晶組織の凹凸部の平均高低差は１〜３μｍであり、また、凸部の平均間隔は１〜３μｍである。
そして、密着性ＴｉＣＮ層は、このようなくさび形結晶組織を備えることによって、この上に形成される上部ＴｉＣＮ層との付着強度が改善され、その結果として、硬質被覆層の耐チッピング性、耐剥離性の向上が図られる。
ただ、くさび形結晶組織の凹凸部の平均高低差が１μｍ未満である場合には、
くさび形結晶組織を構成するＴｉＣＮ結晶粒とその上に形成される上部ＴｉＣＮ層との接触界面の表面積の増大が見込めず、また平均高低差が３μｍを超える場合には、その上層に成長する上部ＴｉＣＮ層の方位形態が所望のものとならなくなるため、くさび形結晶組織の凹凸部の平均高低差は、１〜３μｍとすることが必要である。
また、くさび形結晶組織の凸部の平均間隔が１μｍ未満である場合は、くさび形結晶組織の凹部とその上部に成長する上部ＴｉＣＮ層の界面にポアが形成しやすくなり、また凸部の平均間隔が３μｍを超える場合には、くさび形結晶組織を構成する密着性ＴｉＣＮ層のＴｉＣＮ結晶粒と上部ＴｉＣＮ層のＴｉＣＮ結晶粒の界面の接触する表面積の増大が見込めないため、凸部の平均間隔を１〜３μｍとすることが必要である。
さらに、くさび形結晶組織は、種々の粒径を持つＴｉＣＮ結晶粒の集合体により形成されるが、該集合体を構成する個々のＴｉＣＮ結晶粒の平均粒径が０．０５μｍ未満では、下部層の下地Ｔｉ化合物層表面の凹凸に対する密着性が悪くなるため、下部層の下地Ｔｉ化合物層と密着性ＴｉＣＮ層間の付着強度が低下する一方、集合体を構成する個々のＴｉＣＮ結晶粒の平均粒径が１μｍを超える場合には、その上に形成される上部ＴｉＣＮ層のＴｉＣＮ結晶粒の粒径が大きくなり、耐チッピング性が低下するとともに、くさび形結晶組織を構成する密着性ＴｉＣＮ層のＴｉＣＮ結晶粒と、上部ＴｉＣＮ層のＴｉＣＮ結晶粒の界面にポアが形成されやすくなり、そのため硬さ、強度が低下し、また、密着性ＴｉＣＮ層と上部ＴｉＣＮ層の付着強度が低下するため、くさび形結晶組織を構成する密着性ＴｉＣＮ層のＴｉＣＮ結晶粒の平均粒径は、０．０５〜１μｍの範囲内であることが望ましい。
【００１５】
次に、上記の密着性ＴｉＣＮ層は、該層を構成するＴｉＣＮ結晶粒について、電界放出型走査電子顕微鏡と電子線後方散乱回折装置を用い、該層の断面研磨面の測定範囲内に存在する立方晶結晶格子を有する結晶粒個々に電子線を照射して、工具基体の表面の法線に対して、前記結晶粒の結晶面である｛１１０｝面の法線がなす傾斜角を測定し、前記測定傾斜角のうち０〜４５度の範囲内にある測定傾斜角を０．２５度のピッチ毎に区分すると共に、各区分内に存在する度数を集計してなる傾斜角度数分布グラフで作成した場合、０〜１０度の範囲内の傾斜角区分に最高ピークが存在するとともに、０〜１０度の範囲内の傾斜角区分に存在する度数の合計が、傾斜角度数分布グラフにおける度数全体の４０％以上の割合を占める傾斜角度数分布を示す。
ここで、上記傾斜角度数分布グラフにおいて、０〜１０度の範囲内の傾斜角区分に最高ピークが存在しない場合、あるいは、０〜１０度の範囲内の傾斜角区分に存在する度数の合計が、傾斜角度数分布グラフにおける度数全体の４０％未満の割合である場合には、密着性ＴｉＣＮ層の上に形成される上部ＴｉＣＮ層との付着強度が低下し、所望の耐剥離性を得ることができなくなることから、密着性ＴｉＣＮ層のＴｉＣＮ結晶粒については、上記傾斜角度数分布グラフにおいて、０〜１０度の範囲内の傾斜角区分に最高ピークが存在するとともに、０〜１０度の範囲内の傾斜角区分に存在する度数の合計が、傾斜角度数分布グラフにおける度数全体の４０％以上の割合を占める傾斜角度数分布を示すことが必要である。
上記くさび形結晶組織を有し、しかも、上記傾斜角度数分布形態を有する密着性ＴｉＣＮ層は、例えば、後記する化学蒸着条件によって形成することができる。
図２に、密着性ＴｉＣＮ層について測定して求めた傾斜角度数分布グラフの一例を示す。
【００１６】
（ｃ）下部層の上部ＴｉＣＮ層：
上部ＴｉＣＮ層は、上記密着性ＴｉＣＮ層の上に、例えば、後記する化学蒸着条件によって形成することができるが、上部ＴｉＣＮ層について、その断面研磨面の測定範囲内に存在する立方晶結晶格子を有する結晶粒個々に電子線を照射して、工具基体の表面の法線に対して、前記結晶粒の結晶面である｛１１２｝面の法線がなす傾斜角を測定し、前記測定傾斜角のうち０〜４５度の範囲内にある測定傾斜角を０．２５度のピッチ毎に区分すると共に、各区分内に存在する度数を集計してなる傾斜角度数分布グラフを作成した場合、０〜１０度の範囲内の傾斜角区分に最高ピークが存在するとともに、０〜１０度の範囲内の傾斜角区分に存在する度数の合計が、傾斜角度数分布グラフにおける度数全体の６０％以上の割合を占める傾斜角度数分布を示す。
ここで、上記傾斜角度数分布グラフにおいて、０〜１０度の範囲内の傾斜角区分に最高ピークが存在しない場合、あるいは、０〜１０度の範囲内の傾斜角区分に存在する度数の合計が、傾斜角度数分布グラフにおける度数全体の６０％未満の割合である場合には、所望の高温硬さや耐熱性を得ることができなくなる。
したがって、上部ＴｉＣＮ層のＴｉＣＮ結晶粒については、上記傾斜角度数分布グラフにおいて、０〜１０度の範囲内の傾斜角区分に最高ピークが存在するとともに、０〜１０度の範囲内の傾斜角区分に存在する度数の合計が、傾斜角度数分布グラフにおける度数全体の６０％以上の割合を占める傾斜角度数分布を示すことが必要である。
図３に、上部ＴｉＣＮ層について測定して求めた傾斜角度数分布グラフの一例を示す。
【００１７】
（ｄ）三層構造からなる下部層（下地Ｔｉ化合物層、密着性ＴｉＣＮ層及び上部ＴｉＣＮ層）の形成：
この発明では、三層構造からなる下部層を、例えば、以下に示す３段階の化学蒸着法によって形成することができる。
即ち、第１段階として、炭化タングステン基超硬合金または炭窒化チタン基サーメットで構成された工具基体の表面に所定層厚となるように下地Ｔｉ化合物層を蒸着形成し、次いで第２段階として、この上に密着性ＴｉＣＮ層を蒸着形成し、次いで、第３段階として上部ＴｉＣＮ層を蒸着形成することによって、三層構造からなる下部層を形成することができる。
より具体的にいえば、次のとおりである。
≪第１段階≫
通常の化学蒸着装置を用いて、工具基体の表面に、０．５〜２．５μｍの合計平均層厚になるように通常の条件（例えば、後記表３に示されるような条件）でＴｉＣ層、ＴｉＮ層、ＴｉＣＮ層、ＴｉＣＯ層およびＴｉＣＮＯ層のうちの１層または２層以上を蒸着形成する。
≪第２段階≫
次いで、
反応ガス組成（容量％）：ＴｉＣｌ４  ３〜５％、Ｎ２  １５〜２５％、
ＣＨ３ＣＮ  ０．２〜０．５％、残部Ｈ２、
雰囲気温度：９００〜９５０  ℃、
雰囲気圧力：１０〜２０  ｋＰａ、
時間：５〜６０  ｍｉｎ、
という条件で蒸着する。
そして、上記条件による蒸着によって、所定のくさび形結晶組織を有するとともに、所定の傾斜角度数分布形態（即ち、工具基体の表面の法線に対して、結晶粒の｛１１０｝面の法線がなす傾斜角を測定・集計した傾斜角度数分布グラフにおいて、０〜１０度の範囲内の傾斜角区分に最高ピークが存在し、かつ、０〜１０度の範囲内の傾斜角区分に存在する度数の合計が、傾斜角度数分布グラフの度数全体の４０％以上の割合を占める）を有する密着性ＴｉＣＮ層を蒸着形成することができる。
≪第３段階≫
次いで、
反応ガス組成（容量％）：ＴｉＣｌ４  ３〜５％、Ｎ２  １５〜２５％、
ＣＨ３ＣＮ  ０．６〜１．０％、残部Ｈ２、
雰囲気温度：８００〜９００  ℃、
雰囲気圧力：３〜１０  ｋＰａ、
時間：（所定の目標合計平均層厚になるまで）
という条件で上部ＴｉＣＮ層を蒸着する。
そして、上記条件による蒸着によって、所定の傾斜角度数分布形態（即ち、工具基体の表面の法線に対して、結晶粒の｛１１２｝面の法線がなす傾斜角を測定・集計した傾斜角度数分布グラフにおいて、０〜１０度の範囲内の傾斜角区分に最高ピークが存在し、かつ、０〜１０度の範囲内の傾斜角区分に存在する度数の合計が、傾斜角度数分布グラフの度数全体の６０％以上の割合を占める）を有する上部ＴｉＣＮ層を蒸着形成することができる。
上記で形成された三層構造からなる下部層は、密着性ＴｉＣＮ層はくさび形結晶組織という特異な組織を有するとともに、密着性ＴｉＣＮ層を構成する結晶粒の｛１１０｝面の法線が工具基体の表面の法線に対してなす傾斜角を測定した場合、０〜１０度の範囲内の傾斜角区分に存在する度数の合計が、傾斜角度数分布グラフにおける度数全体の４０％以上の割合を占め、上部ＴｉＣＮ層は結晶粒の結晶面である｛１１２｝面の法線がなす傾斜角を測定し、０〜１０度の範囲内の傾斜角区分に存在する度数の合計が、傾斜角度数分布グラフにおける度数全体の６０％以上の割合を占めるという特徴を持っている。各層が示す度数の合計割合の値がこれらの値を得られない場合、密着性ＴｉＣＮ層と上部ＴｉＣＮ層の結合が弱くなり、所望の付着強度が得られなくなる。
【００１８】
（ｅ）上部層のＡｌ２Ｏ３層：
上記で蒸着形成した下部層の上に、例えば、通常の化学蒸着装置を用い、
反応ガス組成（容量％）：ＡｌＣｌ３  １〜３％、ＣＯ２  ３〜７％、
ＨＣｌ  １．０〜２．５％、Ｈ２Ｓ  ０．１〜０．２５％、残部Ｈ２、
反応雰囲気温度：９８０〜１０２０℃、
反応雰囲気圧力：３〜１０ｋＰａ、
時間：（目標とする上部層層厚になるまで）
という条件で蒸着することにより、Ａｌ２Ｏ３層からなる上部層を蒸着形成することができる。
ここで、上記上部層は、特定のくさび形結晶組織を有し、かつ、特定の傾斜角度数分布形態を有する密着性ＴｉＣＮ層と、さらに、特定の傾斜角度数分布形態を有する上部ＴｉＣＮ層の上に蒸着形成されることによって、密着性ＴｉＣＮ層及び上部ＴｉＣＮ層間の密着性が向上することで、下部層全体の付着強度が向上する。また、下部層の最表面で結晶粒の｛１１２｝面の法線が特定の傾斜角度数分布をとる場合、その上に成長する上部層とのエピタキシャル関係を保つことで、付着強度が向上するとともに、被覆層自体の強度も向上する。その結果、高熱発生を伴うとともに、切れ刃に衝撃的・断続的な高負荷が作用する高速断続切削加工においても、すぐれた耐剥離性、耐チッピング性が発揮される。
なお、上部層の平均層厚が、２μｍ未満であると長期の使用にわたってすぐれた高温強度および高温硬さを発揮することができず、一方、１５μｍを越えると、チッピングが発生し易くなることから、上部層の層厚は２〜１５μｍと定めた。
【発明の効果】
【００１９】
この発明の被覆工具は、下部層と上部層からなる硬質被覆層において、下部層が、下地Ｔｉ化合物層、密着性ＴｉＣＮ層及び上部ＴｉＣＮ層の三層構造として形成され、しかも、密着性ＴｉＣＮ層は、特定のくさび形結晶組織と特定の傾斜角度数分布形態を有し、さらに、上部ＴｉＣＮ層も特定の傾斜角度数分布形態を有することから、下部層間における付着強度が高められ、また、硬質被覆層自体の強度も向上し、その結果、高熱発生を伴うとともに、切れ刃に衝撃的・断続的な高負荷が作用する高速断続切削条件においても、剥離・チッピングの発生もなく、長期の使用にわたってすぐれた切削性能を発揮する。
【図面の簡単な説明】
【００２０】
【図１】本発明被覆工具の硬質被覆層の概略縦断面模式図を示す。
【図２】本発明被覆工具１の密着性ＴｉＣＮ層について測定したＴｉＣＮ結晶粒の傾斜角度数分布グラフを示す。
【図３】本発明被覆工具１の上部ＴｉＣＮ層について測定したＴｉＣＮ結晶粒の傾斜角度数分布グラフを示す。
【発明を実施するための形態】
【００２１】
つぎに、この発明の被覆工具を実施例により具体的に説明する。
【実施例】
【００２２】
原料粉末として、いずれも１〜３μｍの平均粒径を有するＷＣ粉末、ＴｉＣ粉末、ＺｒＣ粉末、ＴａＣ粉末、ＮｂＣ粉末、Ｃｒ3Ｃ2粉末、ＴｉＮ粉末、およびＣｏ粉末を用意し、これら原料粉末を、表１に示される配合組成に配合し、さらにワックスを加えてアセトン中で２４時間ボールミル混合し、減圧乾燥した後、９８ＭＰａの圧力で所定形状の圧粉体にプレス成形し、この圧粉体を５Ｐａの真空中、１３７０〜１４７０℃の範囲内の所定の温度に１時間保持の条件で真空焼結し、焼結後、切刃部にＲ：０．０７ｍｍのホーニング加工を施すことによりＩＳＯ・ＣＮＭＧ１２０４１２に規定するインサート形状をもったＷＣ基超硬合金製の工具基体Ａ〜Ｆをそれぞれ製造した。
【００２３】
また、原料粉末として、いずれも０．５〜２μｍの平均粒径を有するＴｉＣＮ（質量比でＴｉＣ／ＴｉＮ＝５０／５０）粉末、Ｍｏ2 Ｃ粉末、ＺｒＣ粉末、ＮｂＣ粉末、ＴａＣ粉末、ＷＣ粉末、Ｃｏ粉末、およびＮｉ粉末を用意し、これら原料粉末を、表２に示される配合組成に配合し、ボールミルで２４時間湿式混合し、乾燥した後、９８ＭＰａの圧力で圧粉体にプレス成形し、この圧粉体を１．３ｋＰａの窒素雰囲気中、温度：１５４０℃に１時間保持の条件で焼結し、焼結後、切刃部分に幅：０．１ｍｍ、角度：２０度のチャンファーホーニング加工を施すことによりＩＳＯ規格・ＣＮＭＧ１２０４１２のインサート形状をもったＴｉＣＮ基サーメット製の工具基体ａ〜ｆを形成した。
【００２４】
ついで、これらの工具基体Ａ〜Ｆおよび工具基体ａ〜ｆのそれぞれを、通常の化学蒸着装置に装入し、
（ａ）まず、表３（表３中のｌ−ＴｉＣＮは特開平６−８０１０号公報に記載される縦長成長結晶組織をもつＴｉＣＮ層の形成条件を示すものであり、これ以外は通常の粒状結晶組織の形成条件を示すものである）に示される条件にて、表６に示される目標層厚で、下部層の下地Ｔｉ化合物層を蒸着形成し、
（ｂ）ついで、表４に示される条件にて、所定の目標層厚で、表７に示す下部層の密着性ＴｉＣＮ層を蒸着形成し、さらに、表５に示される条件にて、下部層の所定の目標合計平均層厚になるまで同じく表７に示す上部ＴｉＣＮ層を蒸着形成し、
（ｃ）ついで、上記で蒸着形成した下地Ｔｉ化合物層、密着性ＴｉＣＮ層及び上部ＴｉＣＮ層の三層構造からなる下部層の表面に、表３に示される条件にて、表７に示す所定の目標平均層厚のＡｌ２Ｏ３層からなる上部層を蒸着形成することにより、
表７に示す本発明被覆工具１〜１３(但し、硬質被覆層の下地Ｔｉ化合物層については表６参照)をそれぞれ製造した。
【００２５】
また、比較の目的で、上記本発明被覆工具１〜１３と同一の条件（表３に示す条件）で表６に示す下地Ｔｉ化合物層を蒸着形成した後、上記本発明被覆工具１〜１３の上記工程（ｂ）から外れる条件（表４、５で、それぞれ本発明外として示す）で密着性ＴｉＣＮ層、上部ＴｉＣＮ層を蒸着形成することにより、表８に示す比較被覆工具１〜１３(但し、下地Ｔｉ化合物層については表６参照)を製造した。
【００２６】
ついで、硬質被覆層の下部層の密着性ＴｉＣＮ層のＴｉＣＮ結晶粒についての傾斜角度数分布を、電界放出型走査電子顕微鏡と電子線後方散乱回折装置を用いて測定した。
すなわち、上記の本発明被覆工具１〜１３、比較被覆工具１〜１３の下部層の密着性ＴｉＣＮ層と下地Ｔｉ化合物層の界面から密着性ＴｉＣＮ層の厚み方向へ０．３μｍ、また、工具基体表面と平行方向に５０μｍの断面研磨面の測定範囲（１μｍ×５０μｍ）を、電界放出型走査電子顕微鏡の鏡筒内にセットし、前記研磨面に７０度の入射角度で１５ｋＶの加速電圧の電子線を１ｎＡの照射電流で、それぞれの前記研磨面の測定範囲内に存在する立方晶結晶格子を有する結晶粒個々に照射して、電界放出型走査電子顕微鏡と電子線後方散乱回折像装置を用い、ＴｉＣＮ結晶粒について、０．３×５０μｍの測定領域を０．１μｍ／ｓｔｅｐの間隔で、工具基体の表面の法線に対して、前記結晶粒の結晶面である｛１１０｝面の法線がなす傾斜角を測定し、前記測定傾斜角のうち０〜４５度の範囲内にある測定傾斜角を０．２５度のピッチ毎に区分すると共に、各区分内に存在する度数を集計してなる傾斜角度数分布グラフで表し、測定傾斜角が０〜１０度である結晶粒の度数の合計を測定することによって求めた。
表７、表８にこれらの値を示す。
図２に、本発明被覆工具１について測定した密着性ＴｉＣＮ層のＴｉＣＮ結晶粒の傾斜角度数分布グラフを示す。
【００２７】
また、本発明被覆工具１〜１３、比較被覆工具１〜１３の硬質被覆層の下部層の上部ＴｉＣＮ層の結晶粒については、上部ＴｉＣＮ層と上部層の界面から上部ＴｉＣＮ層の深さ方向へ０．３μｍ、また、工具基体表面と平行方向に５０μｍの断面研磨面の測定範囲（１μｍ×５０μｍ）を、電界放出型走査電子顕微鏡と電子線後方散乱回折装置を用い、前記と同様、その断面研磨面の測定範囲内に存在する立方晶結晶格子を有する結晶粒個々に電子線を照射して、前記工具基体の表面の法線に対して、前記結晶粒の結晶面である｛１１２｝面の法線がなす傾斜角を測定し、前記測定傾斜角のうち０〜４５度の範囲内にある測定傾斜角を０．２５度のピッチ毎に区分すると共に、各区分内に存在する度数を集計してなる傾斜角度数分布グラフで表し、その傾斜角が０〜１０度である結晶粒の度数の合計を測定することによって求めた。
表７、表８にこれらの値を示す。
図３に、本発明被覆工具１について測定した上部ＴｉＣＮ層のＴｉＣＮ結晶粒の傾斜角度数分布グラフを示す。
【００２８】
また、本発明被覆工具１〜１３、比較被覆工具１〜１３の硬質被覆層の下部層の密着性ＴｉＣＮ層の結晶粒について、電界放出型走査電子顕微鏡と電子線後方散乱回折装置を用い、前記と同様、その断面研磨面の測定範囲内に存在する六方晶結晶格子を有する結晶粒個々に電子線を照射することで、くさび形結晶組織の凸部の平均間隔、凹凸部の平均高低差、くさび形結晶組織を構成するＴｉＣＮ結晶粒の平均粒径を算出した。
くさび形結晶組織の凸部の平均間隔は図１のａ部に示すように、本発明で述べた、くさび型結晶組織の隣あう凸部間の距離を測定し、５点測定の平均値を凸部の平均間隔とした。くさび形結晶組織の凹凸部の平均高低差は図１のｃ部に示すように、本発明で述べた、結晶群の凹部と一つ隣の凸部の距離を測定し、５点測定の平均値を凹凸部の平均高低差とした。くさび形結晶組織を構成する密着性ＴｉＣＮ結晶粒の平均粒径は、下部層Ｔｉ化合物層直上の｛１１０｝配向ＴｉＣＮ結晶粒における横方向の線分測定点１０箇所の測定値の平均から、くさび形結晶組織を構成するＴｉＣＮ結晶粒の横方向平均粒径を求めた。
表７、表８にこれらの値を示す。
【００２９】
さらに、本発明被覆工具１〜１３、比較被覆工具１〜１３の硬質被覆層の各構成層の厚さを、走査型電子顕微鏡を用いて測定（縦断面測定）した。
以下に密着性ＴｉＣＮ層と上部ＴｉＣＮ層の構成について説明する。
密着性ＴｉＣＮ層に関しては、図１に示すように、下地Ｔｉ化合物層との界面から膜厚方向にくさび型結晶組織の凹部頂点までの距離ｂと、くさび形結晶組織の凹凸部の平均高低差ｃを測定し、それぞれの５か所測定の平均値を表７、８に記した。
上部ＴｉＣＮ層に関しては、図１に示すように、Ａｌ２Ｏ３層との界面から膜厚方向に密着性ＴｉＣＮ層のくさび型結晶組織の凸部頂点までの距離ｄを測定し、その５か所測定の平均値を表７、８に記した。
本発明被覆工具１〜１３、比較被覆工具１〜１３の硬質被覆層の各構成層の厚さはいずれも目標層厚と実質的に同じ平均層厚を示した。
表６〜表８にこれらの値を示す。
なお、下部層の合計厚みは、図１によれば、「下地Ｔｉ化合物層＋ｂ＋ｃ＋ｄ」となる。
【００３０】
【表１】
2014124754.tif 000003
【００３１】
【表２】
2014124754.tif 000004
【００３２】
【表３】
2014124754.tif 000005
【００３３】
【表４】
2014124754.tif 000006
【００３４】
【表５】
2014124754.tif 000007
【００３５】
【表６】
2014124754.tif 000008
【００３６】
【表７】
2014124754.tif 000009
【００３７】
【表８】
2014124754.tif 000010
【００３８】
つぎに、上記の本発明被覆工具１〜１３、比較被覆工具１〜１３の各種の被覆工具について、いずれも工具鋼製バイトの先端部に固定治具にてネジ止めした状態で、
被削材：ＪＩＳ・ＳＣＭ４４０の長さ方向等間隔８本縦溝入り丸棒、
切削速度：３８０ｍ／ｍｉｎ、
切り込み：１．５ｍｍ、
送り：０．３ｍｍ／ｒｅｖ、
切削時間：７分、
の条件（切削条件Ａという）での合金鋼の湿式高速断続切削試験（通常の切削速度は、２００ｍ／ｍｉｎ）、
被削材：ＪＩＳ・４５Ｃの長さ方向等間隔８本縦溝入り丸棒、
切削速度：３８０ｍ／ｍｉｎ、
切り込み：１．８ｍｍ、
送り：０．３ｍｍ／ｒｅｖ、
切削時間：７分、
の条件（切削条件Ｂという）での炭素鋼の湿式高速断続切削試験（通常の切削速度は、２００ｍ／ｍｉｎ）、
被削材：ＪＩＳ・ＦＣＤ７００の長さ方向等間隔８本縦溝入り丸棒、
切削速度：３００ｍ／ｍｉｎ、
切り込み：１．５ｍｍ、
送り：０．３ｍｍ／ｒｅｖ、
切削時間：７分、
の条件（切削条件Ｃという）でのダグタイル鋳鉄の湿式高速断続切削試験（通常の切削速度は１８０ｍ／ｍｉｎ）、
を行い、いずれの切削試験でも切刃の逃げ面摩耗幅を測定した。
表９にこの測定結果を示した。
【００３９】
【表９】
2014124754.tif 000011
【００４０】
表６〜９に示される結果から、本発明被覆工具１〜１３は、いずれも、下部層の密着性ＴｉＣＮ層はくさび形結晶組織を示すとともに該層のＴｉＣＮ結晶粒は特定の傾斜角度数分布を示し、また、下部層の上部ＴｉＣＮ層のＴｉＣＮ結晶粒も特定の傾斜角度数分布を示すことから、高熱発生を伴い、かつ、切刃に断続的・衝撃的負荷が作用する高速断続切削条件に用いた場合でも、硬質被覆層の耐剥離性が優れるとともに、耐チッピング性にも優れる。
これに対して、比較被覆工具１〜１３では、高速断続切削加工においては、硬質被覆層の剥離発生、チッピング発生により、比較的短時間で使用寿命に至ることが明らかである。
【産業上の利用可能性】
【００４１】
上述のように、この発明の被覆工具は、各種鋼や鋳鉄などの通常の条件での連続切削や断続切削は勿論のこと、高熱を発生し、切刃に断続的・衝撃的な高負荷が作用する高速断続切削という厳しい切削条件下でも、硬質被覆層の剥離、チッピングが発生することはなく、長期の使用に亘ってすぐれた切削性能を発揮するものであるから、切削装置の高性能化並びに切削加工の省力化および省エネ化、さらに低コスト化に十分満足に対応できるものである。
【図１】
2014124754.tif 000012
【図２】
2014124754.tif 000013
【図３】
2014124754.tif 000014